(57)【要約】【課題】改善されたカーカス・プライを得ることを可能にするエラストマー複合体の製造を可能にする補強要素を見いだすこと。【解決手段】本発明による補強要素（４５）は、  ・芳香族ポリアミド又は芳香族コポリアミド製のマルチフィラメント・ストランド（４６）と、  ・ポリエステル（４８）製のマルチフィラメント・ストランドと、で構成された組立体（４９）を含む。２本のストランド（４６、４８）は、互いにらせん状に巻き付けられ、補強要素（４５）は、撚り平衡化される。補強要素（４５）の撚り係数Ｋは、５．５から６．５までの範囲であり、Ｋは、式Ｋ＝（Ｒ×Ｔｉ1/2）／９５７により定義され、ここでＲは、撚り毎メートルで表された補強要素（４５）の撚りであり、Ｔｉは、テックスで表された補強要素（４５）のマルチフィラメント・ストランドの番手の合計である、【選択図】図４
2019533093.tif 000002
【特許請求の範囲】
【請求項１】
補強要素（４５）であって、組立体（４９）を含み、
前記組立体（４９）は、
・芳香族ポリアミド又は芳香族コポリアミド製のマルチフィラメント・ストランド（４６）と、
・ポリエステル製のマルチフィラメント・ストランド（４８）と、
で構成され、
前記２本のストランド（４６、４８）は、互いにらせん状に巻き付けられ、前記補強要素（４５）は、撚り平衡化され、前記補強要素（４５）の撚り係数Ｋは、５．５から６．５までの範囲であり、Ｋは、式
Ｋ＝（Ｒ×Ｔｉ1/2）／９５７により定義され、
ここでＲは、撚り毎メートルで表された前記補強要素（４５）の撚りであり、Ｔｉは、テックスで表された前記補強要素（４５）の前記マルチフィラメント・ストランドの番手の合計であることを特徴とする、補強要素（４５）。
【請求項２】
前記補強要素（４５）の前記撚り係数Ｋが、値５．５を除外して５．５から６．５まで、好ましくは５．６から６．１、より好ましくは５．９から６．１までの範囲であることを特徴とする、請求項１に記載の補強要素（４５）。
【請求項３】
前記補強要素（４５）の撚りが、２７５から３６５撚り毎メートル、好ましくは２７５から３５０撚り毎メートル、より好ましくは３００から３３０撚り毎メートルの範囲であることを特徴とする、請求項１〜請求項２のいずれか一項に記載の補強要素（４５）。
【請求項４】
芳香族ポリアミド又は芳香族コポリアミド製の前記マルチフィラメント・ストランド（４６）の番手が、１４０から２１０テックス、好ましくは１５０から１９０テックス、より好ましくは１６０から１８０テックスの範囲であることを特徴とする、請求項１〜請求項３のいずれか一項に記載の補強要素（４５）。
【請求項５】
ポリエステル製のマルチフィラメント・ストランド（４８）の番手が、１００から２１０テックス、好ましくは１２０から１９０テックス、より好ましくは１３０から１８０テックス、さらにより好ましくは１６０から１８０テックスの範囲であることを特徴とする、請求項１〜請求項４のいずれか一項に記載の補強要素（４５）。
【請求項６】
前記補強要素（４５）の初期引張りモジュラスが、５．０から１０．５ｃＮ／テックス、好ましくは５．７から８．５ｃＮ／テックス、より好ましくは６．２から７．８ｃＮ／テックス、さらにより好ましくは６．８から７．５ｃＮ／テックスの範囲であることを特徴とする、請求項１〜請求項５のいずれか一項に記載の補強要素（４５）。
【請求項７】
前記補強要素（４５）の最終引張りモジュラスが、１４．０から２１．５ｃＮ／テックス、好ましくは１５．０から１９．０ｃＮ／テックス、より好ましくは１５．８から１８．５ｃＮ／テックス、さらにより好ましくは１６．６から１７．９ｃＮ／テックスの範囲であることを特徴とする、請求項１〜請求項６のいずれか一項に記載の補強要素（４５）。
【請求項８】
初期モジュラスに対する最終モジュラスの比が、２．１０から２．７５、好ましくは２．１５から２．４５、より好ましくは２．２０から２．４０、さらにより好ましくは２．２５から２．４０の範囲であることを特徴とする、請求項１〜請求項７のいずれか一項に記載の補強要素（４５）。
【請求項９】
エラストマー複合体（３６）であって、エラストマー組成物に埋設された請求項１〜請求項８のいずれかに記載の少なくとも１つの補強要素（４５）を含むことを特徴とする、エラストマー複合体（３６）。
【請求項１０】
複合体（３６）における補強要素（４５）の密度が、複合体１デシメートル当たり８０から１４５補強要素、好ましくは複合体１デシメートル当たり９０から１３０補強要素、より好ましくは複合体１デシメートル当たり１００から１２５補強要素、さらにより好ましくは複合体１デシメートル当たり１０５から１２０補強要素の範囲であることを特徴とする、請求項９に記載のエラストマー複合体（３６）。
【請求項１１】
前記複合体の厚さに対する前記補強要素（４５）の直径の比が、厳密に０．６５未満、好ましくは０．６２以下であることを特徴とする、請求項９〜請求項１０のいずれか一項に記載のエラストマー複合体（３６）。
【請求項１２】
前記補強要素（４５）の直径が、０．９５ｍｍ以下、好ましくは０．８０ｍｍ以下、より好ましくは０．７０ｍｍ以下であることを特徴とする、請求項１１に記載のエラストマー複合体（３６）。
【請求項１３】
前記複合体（３６）の厚さが、１．４５ｍｍ以下、好ましくは１．３０ｍｍ以下、より好ましくは１．２０ｍｍ以下であることを特徴とする、請求項１１〜請求項１２のいずれか一項に記載のエラストマー複合体（３６）。
【請求項１４】
少なくとも１つのカーカス・プライ（３４）を含むカーカス補強体（３２）を含むタイヤ（１０）であって、前記カーカス・プライ（３４）が、請求項９〜請求項１３のいずれか一項に記載のエラストマー複合体（３６）から得られることを特徴とする、タイヤ（１０）。
【請求項１５】
前記カーカス補強体（３２）は、単一のカーカス・プライ（３４）を含むことを特徴とする請求項１４に記載のタイヤ（１０）。
【請求項１６】
前記カーカス・プライ（３４）は、未硬化タイヤを成形することによって前記エラストマー複合体（３６）から得られることを特徴とする、請求項１４〜請求項１５のいずれか一項に記載のタイヤ（１０）。
【請求項１７】
３０から５５まで、好ましくは３０から５０までの範囲のアスペクト比を有することを特徴とする、請求項１４〜請求項１６のいずれか一項に記載のタイヤ（１０）。
【請求項１８】
５５以上、好ましくは５５から７５まで、より好ましくは６０から７０までの範囲のアスペクト比を有することを特徴とする、請求項１４〜請求項１６のいずれか一項に記載のタイヤ（１０）。
【請求項１９】
２つのサイドウォール（２２）を含み、各サイドウォール（２２）が、タイヤ（１０）の正中正接面（Ｔ）内で測定して１０ｍｍ未満の平均厚さを有することを特徴とする、請求項１４〜請求項１８のいずれか一項に記載のタイヤ（１０）。
【請求項２０】
ランフラット用に設計された請求項１４〜請求項１８のいずれか一項に記載のタイヤ（１０）。
【請求項２１】
前記カーカス補強体の軸方向内側に配置されたサイドウォール・インサートを含むことを特徴とする、請求項２０に記載のタイヤ（１０）。
【請求項２２】
２つのサイドウォール（２２）を含み、各サイドウォール（２２）が、タイヤの正中正接面（Ｔ）内で測定して１０ｍｍ以上の未満のタイヤの平均厚さを有することを特徴とする、請求項２０〜請求項２１のいずれか一項に記載のタイヤ（１０）。
【発明の詳細な説明】
【技術分野】
【０００１】
本発明は、芳香族ポリアミド又は芳香族コポリアミド製のマルチフィラメント・ストランドと、ポリエステル製のマルチフィラメント・ストランドとを含み、それらストランドが互いに組み立てられた、補強要素に関する。本発明はまた、この補強要素を含むエラストマー複合体、及びこの複合体から得られるカーカス・プライを含むタイヤに関する。
【背景技術】
【０００２】
多年にわたり、タイヤ製造者は、特に縁石、窪み等のタイプの「ロードハザード（ｒｏａｄ  ｈａｚａｒｄ）」と称されるものに対抗することにおいて、破断力を高めると同時に良好な耐久性を維持するためにタイヤカーカス補強体を改善しようと努めてきた。カーカス補強体の耐久性は、タイヤの長期寿命を保証するために必須である。
【０００３】
いくつかの補強要素を含む単一カーカス・プライを含むカーカス補強体を含むタイヤが従来技術で知られている。各補強要素は、互いに組み立てられた、２７０撚り毎メートルの撚りで互いのまわりにらせん状に巻き付けられた、ポリエステル製の２本のマルチフィラメント・ストランドを含む。各マルチフィラメント・カーカス・ストランドは、３３４テックスに等しい比較的高い番手を有する。この補強要素は、７．３に等しい撚り係数及び０．９６ｍｍに等しい直径を有する。
【０００４】
このカーカス・プライは、補強要素が埋設されたエラストマー組成物を含む複合体から得られる。この複合体を例えばスキミングにより製造する際に、補強要素が前進し、エラストマースキムと称されるエラストマー組成物で作られた２つのストリップが補強要素の各側に１つずつ導入され、補強要素が２つのエラストマースキムの間に挟まれるようになっている。これら２つのエラストマースキムは比較的厚く、エラストマー組成物によって達成される補強要素間の凝集に必要なエラストマー組成物のブリッジの適正な形成を保証するのに十分な量のエラストマー組成物が、２つの隣接する補強要素の間の空間を充填するようになっている。
【０００５】
このようにして得られた複合体は、１．４７ｍｍという比較的厚い厚さを有し、密度は複合体１デシメートル当たり８０補強要素である。
【０００６】
したがって、複合体及びこの複合体から得られるカーカス・プライは、補強要素の直径が比較的大きいことと、これらの補強要素の適正なスキミングに必要な２つのエラストマースキンの厚さとが理由で、比較的重くなる。
【０００７】
したがって当業者は、とりわけカーカス・プライの厚さを削減することによって、タイヤの質量を低減しようと努めている。
【０００８】
習慣的に実施されている２つの解決策がある。第１には、補強要素の密度を小さくすることである。第２には、各補強要素の破断力を高めることである。
【０００９】
カーカス・プライの中の補強要素の密度を、例えば６０補強要素毎デシメートルまで低減することによって、カーカス・プライは軽量化されるが、これはこのプライの破断力の低下につながる。このカーカス・プライの破断力の低下は、ロードハザードに関してタイヤの性能の低下につながり、これは明らかに望ましくない。
【００１０】
各補強要素の破断力を、特に撚りを例えば２３０撚り毎メートルまで減らすことによって高めることにより、耐久性は著しく低下することになり、これはタイヤ寿命によって有害である。
【００１１】
したがって、これら２つの解決策、特に撚りを減らすことによりカーカス・プライにとって必須の性能態様である耐久性が低下することを伴う第２の解決策は、カーカス・プライの所望の性能とは相容れない。
【００１２】
他の解決策は、特に特許文献１において開発されている。とはいえ、これらの解決策は、工業的に複雑であり、主として非スポーツ車両での使用に対応する大部分のタイヤ用途にとっては、コスト及び／又は性能の面で不適当である。
【先行技術文献】
【特許文献】
【００１３】
【特許文献１】欧州特許出願公開第２２３３３１８号明細書
【特許文献２】国際公開第０２／０９６６７７号
【発明の概要】
【発明が解決しようとする課題】
【００１４】
本発明の目的は、極めて多様な用途、例えば都市型車両（ｕｒｂａｎ  ｖｅｈｉｃｌｅ）に対応するものからスポーツ用車両に対応するものに渡る用途に対応する多くのタイプのタイヤでの使用が可能な比較的軽量のカーカス・プライを得ることを可能にするエラストマー複合体の製造を可能にする、補強要素を見いだすことである。本発明の別の目的は、ロードハザードに対抗することができる満足すべき破断力を有するカーカス・プライを得ることを可能にするエラストマー複合体の製造を可能にするとともに、タイヤ設計者が、他のタイヤ性能態様、例えば耐久性を、そのタイヤが意図する用途に合うように適合させることを可能にする番手及び撚り特性を有する、補強要素を見いだすことである。
【課題を解決するための手段】
【００１５】
この目的で、本発明の１つの主題は、
−芳香族ポリアミド又は芳香族コポリアミド製のマルチフィラメント・ストランドと、
−ポリエステル製のマルチフィラメント・ストランドと、
で構成された組立体を含む補強要素であり、これら２本のストランドは、互いにらせん状に巻き付けられ、補強要素は、撚り平衡化され（ｔｗｉｓｔ−ｂａｌａｎｃｅｄ）、補強要素の撚り係数Ｋは、５．５から６．５までの範囲であり、Ｋは、式Ｋ＝（Ｒ×Ｔｉ1/2）／９５７により定義され、ここでＲは、撚り毎メートルで表された補強要素の撚りであり、Ｔｉは、テックスで表された補強要素のマルチフィラメント・ストランドの番手の合計である。
【００１６】
芳香族ポリアミド又は芳香族コポリアミド製のフィラメントに関して、周知のように、これは、アミド結合で互いに結合された芳香族基で形成され、アミド結合の８５％は２つの芳香核を直接接続する、線形高分子のフィラメントであり、より具体的には、長期にわたって光学異方性紡糸組成物から製造されてきたポリ（ｐ−フェニレンテレフタレート）（すなわちＰＰＴＡ）製のフィラメントであることを想起されたい。芳香族ポリアミド又は芳香族コポリアミドの中でも、特に、ポリアリールアミド（すなわちＰＰＡ、特にＳｏｌｖａｙ社の商品名Ｉｘｅｆで知られる）、ポリ（メタキシリレンアヂパミド）、ポリフタルアミド（すなわちＰＰＡ、Ｓｏｌｖａｙ社の商品名Ａｍｏｄｅｌで知られる）、アモルファス半芳香族ポリアミド（すなわちＰＡ６−３Ｔ、Ｅｖｏｎｉｋ社の商品名Ｔｒｏｇａｍｉｄで知られる）、メタアラミド（すなわちポリ（メタフェニレンイソフタルアミド又はＰＡ  ＭＰＤ−Ｉ、特にＤｕ  Ｐｏｎｔ  ｄｅ  Ｎｅｍｏｕｒｓ社の商品名Ｎｏｍｅｘで知られる）又はパラアラミド（すなわちポリ（パラフェニレンテレフタルアミド又はＰＡ  ＰＰＤ−Ｔ、特にＤｕ  Ｐｏｎｔ  ｄｅ  Ｎｅｍｏｕｒｓ社の商品名Ｋｅｖｌａｒ又はＴｅｉｊｉｎ社の商品名Ｔｗａｒｏｎ）が挙げられる。
【００１７】
ポリエステル・フィラメントに関して、これはエステル結合で互いに結合された基で形成された線形高分子のフィラメントであることを想起されたい。ポリエステルは、カルボン二酸又はその誘導体のうちの１つとジオールとの間のエステル化による重縮合によって生成される。例えば、ポリエチレンテレフタレートは、テレフタル酸とエチレングリコールとの重縮合によって製造することができる。既知のポリエステルの例には、ポリエチレンテレフタレート（ＰＥＴ）、ポリエチレンナフタレート（ＰＥＮ）、ポリブチレンテレフタレート（ＰＢＴ）、ポリブチレンナフタレート（ＰＢＮ）、ポリプロピレンテレフタレート（ＰＰＴ）又はポリプロピレンナフタレート（ＰＰＮ）が含まれる。
【００１８】
撚り平衡化（ｔｗｉｓｔ−ｂａｌａｎｃｅｄ）とは、２本のマルチフィラメント・ストランドが実質的に同じ撚りで巻き付けられ、各マルチフィラメント・ストランドのモノフィラメントの撚り、すなわち芳香族ポリアミド又はコポリアミド製のマルチフィラメント・ストランドのモノフィラメントの撚り及びポリエステル製のストランドのモノフィラメントの撚りが、実質的にゼロであることを意味する。詳細には、従来技術で周知のこれらの補強要素の製造方法は、第１のステップを伴い、その間に、モノフィラメントの各紡績糸（より適切には「ヤーン」と称される）が、最初にそれ自体個別に（初期撚りＲ１’及びＲ２’（Ｒ１’＝Ｒ２’）で）所与の方向Ｄ’＝Ｄ１’＝Ｄ２’（それぞれＳ方向又はＺ方向であり、これは巻きの向きをＳ又はＺの横断する棒線に従って表す公知の用語に従う）に撚糸され、モノフィラメントそれ自体がストランドの軸線のまわりでらせんを形成する、ストランド又はオーバーツイスト（ｏｖｅｒｔｗｉｓｔ）（より適切には「ストランド」と称される）を形成する。次いで、第２のステップの間に、２本のストランドが次に、Ｒ３＝Ｒ１’＝Ｒ２’となるような最終撚りＲ３で、Ｄ’＝Ｄ１’＝Ｄ２’（それぞれＺ又はＳ方向）とは反対の方向Ｄ３に一緒に撚り合わされて、補強要素（より適切には「コード」と称される）が得られる。この補強要素は、このとき撚り平衡化されていると言われ、なぜならＲ１’＝Ｒ２’なので２本のストランドのモノフィラメントが最終補強要素内で同じ残留撚り（ｒｅｓｉｄｕａｌ  ｔｗｉｓｔ）を有しているからである。Ｒ３＝Ｒ１’＝Ｒ２’であり方向Ｄ’＝Ｄ１’＝Ｄ２’がＤ３とは逆であるので、この残留撚りはゼロ又はゼロに近い。ゼロに近い残留撚りとは、残留撚りが、撚りＲ３の２．５％を厳密に下回ることを意味する。
【００１９】
「で構成された組立体」とは、その組立体が芳香族ポリアミド又は芳香族コポリアミド製及びポリエステル製の２本のマルチフィラメント・ストランド以外のマルチフィラメントを含まないことを意味する。
【００２０】
選択された撚り係数の区間内で、所与の番手に対して、タイヤ補強要素は比較的一定の破断力を有し、それにより、タイヤ設計者は、補強要素の他の特性、特に撚りを、そのタイヤが意図する１つ又は複数の用途に合うように適合させることが可能になる。さらに、選択された撚り係数の区間内で、補強要素は、今日の大部分のタイヤ用途に適合した耐久性を有する。
【００２１】
本発明の補強要素を含む複合体は、タイヤ設計者がタイヤ内で単一のカーカス・プライを使用することを可能にするという利点と同時に、一方でロードハザードに対抗するのに十分な破断力、他方で今日の大部分のタイヤ用途に適合した耐久性を提供する。
【００２２】
所与の番手に対して、撚りが高いほど、補強要素の破断力において高レベルのスプレッド（ｓｐｒｅａｄ）を経験するという工業的リスクが高くなる。それゆえ、所与の番手に対して、高い撚り係数（これは要するに厳密に６．５より高いことを意味する）を有する補強要素と比べて、選択された撚り係数区間は、より低い撚りを有する、したがって補強要素の破断力に対してスプレッドがより小さくなり易い補強要素を選ぶことを可能にする。
【００２３】
芳香族ポリアミド又は芳香族コポリアミド製のマルチフィラメント・ストランドとポリエステル製のマルチフィラメント・ストランドとを互いに組み立てて、互いの周りにらせん状に巻き付ける。
【００２４】
撚り係数は、以後、文字Ｋで示され（撚り乗数としても知られる）、式：
Ｋ＝（Ｒ×Ｔｉ1/2）／９５７
で定義され、ここでＲは、撚り毎メートルで表された補強要素の撚り（上述の撚りＲ３）であり、Ｔｉは、テックスで表された補強要素のマルチフィラメント・ストランドの番手の合計である。
【００２５】
補強要素の撚りＲは、当業者に知られた任意の方法を用いて、例えば２０１０年１月のＡＳＴＭ  Ｄ１４２３  又は  ＡＳＴＭ  Ｄ  ８８５／Ｄ  ８８５ＭＡ規格（パラグラフ３０）に従って、例えばねじり動力計を用いて測定することができる。
【００２６】
各ストランドの番手（又は線形密度）は、ＡＳＴＭ  Ｄ１４２３規格に従って決定される。番手は、テックス（ｔｅｘ）（製品１０００ｍの重量をグラムで表したもの。０．１１１テックスが１デニールに等しいことに留意）で与えられる。
【００２７】
１つの有利な実施形態において、補強要素はまた、２本のストランドで構成された組立体を被覆する接着剤組成物の層も含む。このような接着剤組成物は、例えばＲＦＬ（レソルシノール−ホルムアルデヒド−ラテックス）タイプである。
【００２８】
有利には、補強要素の撚り係数Ｋは、５．５から６．５までの範囲であり、値５．５は除外され、すなわち区間］５．５；６．５］（これは要するに値５．５を除外することを意味する）に属する。補強要素の撚り係数Ｋは、好ましくは５．６から６．１まで、さらにより好ましくは５．９から６．１までの範囲である。このようにして、所与の番手に対して、補強要素の破断力に対するスプレッドのリスクがさらに軽減される。
【００２９】
有利には、補強要素の撚りは、有利には２７５から３６５撚り毎メートル（ｔｗｉｓｔｓ  ｐｅｒ  ｍｅｔｒｅ）、好ましくは２７５から３５０撚り毎メートル、より好ましくは３００から３３０撚り毎メートルの範囲である。所与の番手に対して、この撚り区間内で、補強要素は、今日の大部分の用途に適したタイヤで用いられる十分な耐久性と、その破断力におけるスプレッドの比較的低いリスクとを有する。
【００３０】
有利には、芳香族ポリアミド又は芳香族コポリアミド製のマルチフィラメント・ストランドの番手は、１４０から２１０テックス、好ましくは１５０から１９０テックス、より好ましくは１６０から１８０テックスの範囲である。本発明による撚り係数区間内で上述の区間より低い番手を用いると、補強要素は、比較的高い撚りを示すことになり、このことが破断力におけるスプレッドのリスクに至らしめる。逆に、本発明による撚り係数区間内で上述の区間よりも高い番手を用いると、補強要素は比較的低い撚りを示すことになり、このことが耐久性の低下のリスクに至らしめる。それゆえ、上述の芳香族ポリアミド又は芳香族コポリアミド製のマルチフィラメント・ストランドに対する番手区間は、好ましくは破断力と耐久性との間の良好な妥協点を得ることを可能にする。
【００３１】
有利には、ポリエステル製のマルチフィラメント・ストランドの番手は、１００から２１０テックス、好ましくは１２０から１９０テックス、より好ましくは１３０から１８０テックス、さらにより好ましくは１６０から１８０テックスの範囲である。芳香族ポリアミド又は芳香族コポリアミド製のマルチフィラメント・ストランドの番手と同様に、上述のポリエステル製のマルチフィラメント・ストランドに対する番手区間内で、補強要素は、好ましくは破断力と耐久性との間の良好な妥協点を示す。
【００３２】
有利には、補強要素の初期引張りモジュラスは、５．０から１０．５ｃＮ／テックスの範囲である。初期モジュラスは、小さい変形に関する補強要素の特定の性能態様、特にタイヤの剛性に関連する。そのため、タイヤ設計者は、補強要素、したがってタイヤを、そのタイヤが意図する用途に合うように適合させるように初期モジュラスを選択することができる。
【００３３】
好ましくは、補強要素の初期引張りモジュラスは、５．７から８．５ｃＮ／テックス、より好ましくは６．２から７．８ｃＮ／テックス、さらにより好ましくは６．８から７．５ｃＮ／テックスの範囲である。事実上、従来技術によるタイヤの製造方法中に、カーカス・プライは、巻き付けられ、その２つの端部は互いに１センチメートル程度の長さにわたって重ね合わされる。この重ね合わされた区域内では、カーカス・プライは２倍の厚さを有し、したがって、カーカス・プライが単一の厚さを有する（したがって補強要素密度Ｋ／２を有する）隣接区域の２倍の高さの補強要素密度Ｋを有する。この重ね合わせ区域と隣接区域との間の補強要素密度の違いは、これらの区域の各々の補強要素間の応力荷重の差をもたらし、したがってこれらの区域の各々の補強要素間の比較的顕著な伸びの差をもたらし、タイヤのサイドウォールの好ましくない変形をもたらす。
【００３４】
有利には比較的高い初期モジュラスを有する、これらの好ましい初期モジュラス区間内で、各区域の補強要素間の応力荷重の差は、比較的小さい伸びの差をもたらし、したがって、タイヤのサイドウォール変形の好ましくない問題を低減することを可能にする。
【００３５】
有利には、補強要素の最終引張りモジュラスは、１４．０から２１．５ｃＮ／テックスの範囲である。最終モジュラスは、大きい変形に関する補強要素の特定の性能態様、特に補強要素がロードハザードに曝されたときの補強要素の強度に関連する。タイヤ設計者は、補強要素が可能な限り大部分のロードハザードに対して耐性となり、それにより他の性能態様が犠牲にならないように、最終モジュラスを選択することができる。
【００３６】
好ましくは、補強要素の最終引張りモジュラスは、１５．０から１９．０ｃＮ／テックス、より好ましくは１５．８から１８．５ｃＮ／テックス、さらにより好ましくは１６．６から１７．９ｃＮ／テックスの範囲である。
【００３７】
初期モジュラスは、標準的な引張り予荷重０．５ｃＮ／テックスの直後に生じる力−伸び曲線の線形部分の原点における勾配として定義される。最終モジュラスは、力−伸び曲線の破断力の８０％に対応する点における勾配として定義される。力−伸び曲線は、「４Ｄ」クランプを装着した「ＩＮＳＴＲＯＮ」引張試験機を用いて、公知の方法による測定によって得られる。試験される試料は、標準引張り予荷重０．５ｃＮ／テックスの下で、初期長さ４００ｍｍ、公称速度２００ｍｍ／分で引張り応力に供される。
【００３８】
有利には、初期モジュラスに対する最終モジュラスの比は、２．１０から２．７５、好ましくは２．１５から２．４５、より好ましくは２．２０から２．４０、さらにより好ましくは２．２５から２．４０の範囲である。
【００３９】
本発明の別の主題は、エラストマー組成物に埋設された上記定義の少なくとも１つの補強要素を含むエラストマー複合体である。
【００４０】
エラストマー組成物とは、エラストマー、好ましくはジエンエラストマー、例えば天然ゴムと、補強用フィラー、例えばカーボンブラック及び／又はシリカと、架橋系、例えば好ましくは硫黄を含む加硫系とを含む、組成物を意味する。
【００４１】
有利には、複合体における補強要素の密度は、複合体１デシメートル当たり８０から１４５補強要素、好ましくは複合体１デシメートル当たり９０から１３０補強要素、より好ましくは複合体１デシメートル当たり１００から１２５補強要素、さらにより好ましくは複合体１デシメートル当たり１０５から１２０補強要素の範囲である。これらの補強要素密度区間内では、複合体は、比較的高い破断力及び比較的低いコストを有し、大部分の用途に適したタイヤでの使用を可能にする。
【００４２】
複合体における補強要素の密度は、補強要素が互いに平行に延びる方向に対して垂直な方向における複合体１デシメートル内に含まれる補強要素の数である。
【００４３】
有利には、複合体の厚さに対する補強要素の直径の比は、厳密に０．６５未満、好ましくは０．６２以下である。このようにして、複合体の厚さ、それゆえタイヤのヒステリシスは、このようなタイヤを装着した車両にエネルギー消費を削減するために低減される。
【００４４】
有利には、補強要素の直径は、０．９５ｍｍ以下、好ましくは０．８０ｍｍ以下、より好ましくは０．７０ｍｍ以下である。本発明による補強要素は、全体方向Ｇに延び、この補強要素の直径は、方向Ｇに対して垂直な切断面内でこの補強要素が内接することができる直径である。
【００４５】
有利には、複合体の厚さは、１．４５ｍｍ以下、好ましくは１．３０ｍｍ以下、より好ましくは１．２０ｍｍ以下である。複合体の厚さは、複合体の２つの外面間の最短距離であり、すなわち複合体の２つの外面に対して垂直方向に測定した距離である。
【００４６】
本発明のさらに別の主題は、上記定義のようなエラストマー複合体から得られる少なくとも１つのカーカス・プライを含むカーカス補強体を含む、タイヤである。
【００４７】
本発明のタイヤは具体的には、乗用車、４×４及びＳＵＶ（スポーツ・ユーティリティ・ビークル）タイプの自動車用として意図することができるが、バイクのような二輪車用、又は地下鉄、バス、大型道路運搬車両（トラック、トラクタ、トレイラー）、オフロード車両及び農業若しくは土木機械のような産業車両用としても意図することができる。
【００４８】
好ましくは、タイヤは、乗用車、４×４又はＳＵＶ（スポーツ・ユーティリティ・ビークル）タイプの自動車用として意図することができる。
【００４９】
有利には、カーカス補強体は、単一のカーカス・プライを含む。芳香族ポリアミド又は芳香族コポリアミドとポリエステルとを組み合わせた使用は、機械的強度特性、特に破断力及び耐久性を示すカーカス・プライを得ることを可能にし、この特性は、タイヤ設計者がカーカス補強体の中のカーカス・プライの数を（いくつかではなく）１つだけに制限することを可能にするのに十分なほど高い。それゆえ、カーカス・プライの数を削減することにより、タイヤのコスト、質量そしてまたヒステリシス、したがって転がり抵抗が低減される。さらに、単一のカーカス・プライの存在は、いくつかのカーカス・プライを含むカーカス補強体を有するタイヤよりも可撓性のカーカス補強体を有するタイヤを得ることを可能にする。そのためタイヤの垂直方向剛性が制限される。
【００５０】
１つの実施形態において、タイヤは、半径方向内側に２つのサイドウォールによって延びたクラウンを含み、各サイドウォールは、半径方向内側に２つのビードによって延びており、各ビードは少なくとも１つの環状補強構造体を含み、カーカス補強体は、環状補強構造体を取り巻くターンアップによって各ビードに固定される。
【００５１】
好ましくは、カーカス・プライの補強要素は、カーカス・プライの補強要素が延びる全体方向に対して実質的に垂直な主方向に横並びに互いに平行に配置され、全体方向は、タイヤの円周方向に対して８０°から９０°までの範囲の角度を成す。
【００５２】
別の実施形態において、タイヤは、カーカス補強体の半径方向外側に配置されたクラウン補強体を含み、クラウン補強体は、少なくとも１つ、好ましくは２つのワーキング・プライを含む、ワーキング補強体を含む。随意的に、各ワーキング・プライは、横並びに互いに実質的に平行に配置された、好ましくは金属製の、いくつかのワーキング補強要素を含む。このようなワーキング補強要素は、タイヤの円周方向に対して１０°から４５°の範囲の角度を成す。有利には、ワーキング補強要素は、１つのワーキング・プライから他のワーキング・プライまで交差する。
【００５３】
好ましくは、クラウン補強体は、ワーキング補強体の半径方向外側に配置されたフープ補強体を含む。有利には、フーピング・プライは、横並びに互いに実質的に平行に配置された、好ましくはテキスタイル製の、フープ補強要素を含む。このようなフープ補強要素は、タイヤの円周方向に対して、高々１０°に等しい、好ましくは５°から１０°までの範囲の角度を形成する。
【００５４】
本出願において「テキスタイル」という用語は、なんらかの適切な変換プロセスによってスレッド、ファイバ又はフィルムへの変換が可能な、天然物質又は合成物質のいずれであれ金属物質以外の物質で作られた任意の材料を意味する、極めて全般的な用語である。例えば、以下の例は限定的ではないが、例えば溶融紡糸、溶液紡糸又はゲル紡糸のようなポリマー紡糸プロセスを挙げることができる。
【００５５】
非ポリマー物質で作られた（例えば、ガラスのような無機物質、又はカーボンのような非ポリマー有機物質で作られた）材料は、テキスタイル材料の定義には含まれるが、本発明は、熱可塑性タイプ及び非熱可塑性タイプ両方のポリマー物質で作られた材料で行われることが好ましい。
【００５６】
熱可塑性又は非熱可塑性タイプのポリマー材料の例として、例えば、セルロース、特にレーヨン、ポリビニルアルコール（「ＰＶＡ」と略記」、ポリケトン、アラミド（芳香族ポリアミド）、芳香族ポリエステル、ポリベンザゾール（「ＰＢＯ」と略記）、ポリイミド、ポリエステル、特にＰＥＴ（ポリエチレンテレフタレート）、ＰＥＮ（ポリエチレンナフタレート）、ＰＢＴ（ポリブチレンテレフタレート）、ＰＢＮ（ポリブチレンナフタレート）、ＰＰＴ（ポリプロピレンテレフタレート）又はＰＰＮ（ポリプロピレンナフタレート）の中から選択されるポリエステルが挙げられる。
【００５７】
好ましくは、タイヤは、タイヤが駆動するとき地面に接触することが意図された、クラウン補強体の半径方向外側に配置されたトレッドを含む。
【００５８】
特定の実施形態において、カーカス・プライは、未硬化タイヤを成形することによって複合体から得られる。これらの実施形態において、ビルディング・ドラムが使用され、その全体の形状はドラムの軸線の周囲でトロイド状であり、ドラムは、敷設面を有し、本発明による複合体は、この敷設面に接触して巻き付けられ、この複合体は、次いで軸線方向及び円周方向に連続した円筒巻きを形成する。複合体は、敷設面に直接接触して敷設されてもよく、あるいは、それ自体が敷設面に接触して巻き付けられた半径方向内側プライ、例えば気密内側ライナプライの上に敷設されてもよい。大部分の実施形態において、複合体は、ひと巻きだけ円筒に巻き付けるだけで敷設される。随意に、複合体の上に他のプライが敷設される。
【００５９】
敷設面は次いで、例えば、敷設面の内側の環状空間を、膨張ガスを用いて、例えば空気を用いて加圧することによって、ドラムの軸線から半径方向に離間される。このステップは、未硬化タイヤがその後のクラウン補強体及びトレッドの敷設に適した形状を得るように変形されるので、成形と称される。この成形は、本発明による複合体から得られるカーカス・プライ中の補強要素の密度を、それがビード内にあるか又はクラウン補強体の半径方向下方にあるかによって変化させる。これは次いで、成形された未硬化形態のタイヤを生じる。
【００６０】
次に、クラウン補強体及びトレッドが成形された未硬化形態のタイヤに付加される。
【００６１】
最後に、敷設面は、例えば環状空間を減圧することによって、ドラムの軸線の半径方向でより近くに来ることになる。
【００６２】
生の状態のタイヤがこのようにして得られる。最後に、タイヤは、硬化状態のタイヤを得るために、例えば加硫によって架橋される。
【００６３】
特定の実施形態において、タイヤは、３０から５５まで、好ましくは３０から５０までの範囲のアスペクト比を有するアスペクト比又は公称アスペクト比は、ＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｚａｔｉｏｎ）文書「Ｅｎｇｉｎｅｅｒｉｎｇ  Ｄｅｓｉｇｎ  Ｉｎｆｏｒｍａｔｉｏｎ」２０１０年、パラグラフＤ、ページＧＩ．５で定義された通り、タイヤの横断面の公称幅に対するタイヤの断面の高さの、百分率で表された比である。他のすべてのことが等しければ、アスペクト比が低いほど、タイヤはロードハザード、特にカーカス・プライがピンチされること（より正確に言えば「ピンチショック」）を伴うロードハザードに対してより敏感になる。そのため、アスペクト比が５５以下のタイヤは、ピンチショックに対して特に敏感である。驚くべきことに、アスペクト比が５５以下であるが本発明によるカーカス・プライ補強要素を含むタイヤは、より高い、例えば５５より高いアスペクト比を有する類似のタイヤよりも敏感ということはなく、このことは、アスペクト比５５以下においてはピンチショックに対して極めて敏感である一方で、この感度が、より高い、例えば５５より高いアスペクト比を有する類似のタイヤについては穏やかであるような、例えばポリエステル製のカーカス・プライ補強要素を含む従来技術のタイヤとは異なる。
【００６４】
他の実施形態において、タイヤは、５５以上、好ましくは５５から７５まで、より好ましくは６０から７０までの範囲のアスペクト比を有する。このようなアスペクト比を有するタイヤは、一般に４×４又はＳＵＶタイプの車両で用いられ、特定の用途、特にオフロード及び／又は重い積荷を積載する用途に遭遇することが意図される。このようなアスペクト比を有する従来技術のタイヤは、このような特定の用途に対処するために、２つのカーカス・プライを含むカーカス補強体を含む。上述の複合体によれば、このようなタイヤが、単一カーカス・プライを１つだけ含み、遭遇することが意図される特定の用途に対処することが可能である。
【００６５】
１つの実施形態において、タイヤは、２つのサイドウォールを含み、各サイドウォールは、タイヤの正中正接面（ｍｅｄｉａｎ  ｔａｎｇｅｎｔｉａｌ  ｐｌａｎｅ）内で測定して１０ｍｍ未満のタイヤの平均厚さを有する。このようなタイヤは、ランフラットとして設計されたものではない。このサイドウォールの厚さは、タイヤの外面とタイヤの内面との間を正中正接面内で測定した距離である。タイヤの正中正接面は、正中円周面に対して垂直であり、かつトレッドの外面を通る第１の正接面及びタイヤの半径方向内端部を通る第２の正接面から半径方向に等距離な平面である。
【００６６】
別の実施形態において、タイヤは、ランフラットタイヤとして設計される。一般に、ランフラットとして設計されたタイヤの能力は、タイヤのサイドウォール上に、特にロゴ又は区別するマークによって、例えば「ＳＳＲ」（Ｓｅｌｆ  Ｓｕｐｐｏｒｔｉｎｇ  Ｒｕｎｆｌａｔ）、「ＳＳＴ（Ｓｅｌｆ  Ｓｕｐｐｏｒｔｉｎｇ  Ｔｙｒｅ）、「ＲＦＴ」、「ＲＯＦ」（Ｒｕｎ  Ｏｎ  Ｆｌａｔ）、「ＲＭＥ」（Ｅｘｔｅｎｄｅｄ  Ｍｏｂｉｌｉｔｙ  Ｔｅｃｈｎｏｌｏｇｙ）、「Ｒｕｎ−Ｏｎ−Ｆｌａｔ」又は代替的に「ＺＰ」（ｚｅｒｏ  Ｐｒｅｓｓｕｒｅ）、又はよりシンプルに「Ｒｕｎ  Ｆｌａｔ」によって示される。
【００６７】
好ましくは、タイヤがランフラットとして設計された実施形態において、タイヤは、カーカス補強体の軸方向内側に配置されたサイドウォール・インサートを含む。
【００６８】
好ましくは、タイヤがランフラットとして設計された実施形態において、タイヤは、２つのサイドウォールを含み、各サイドウォールは、タイヤの正中正接面内で測定して１０ｍｍ以上の平均厚さを有する。各サイドウォールの厚さ及び正中正接面は、上記定義の通りである。
【００６９】
詳細には、幾年にもわたって、タイヤ製造者は、車両に搭載するスペア車輪の存在を排除しようと努める一方で同時に、１つ又は複数のタイヤの圧力が著しく又は完全に失われても車両がその走行を続けることを保証しようとしてきた。このことは、例えば、スペア車輪を装着するために、危険であることが多い状況下で停車することを要さずにサービスセンタに到着することを可能にする。
【００７０】
１つの想定される解決策は、ランフラットとして設計された、自己支持型（ｓｅｌｆ−ｓｕｐｐｏｒｔｉｎｇ）サイドウォールを備えたタイヤの使用である。
【００７１】
膨張圧力がサービス圧力に近いとき（これは以後「正常走行」モードと称する）、タイヤは、可能な限り良好な「ＩＭ（ｉｎｆｌａｔｅｄ  ｍｏｄｅ）」（膨張モード）走行性能と称される性能を示すことが望ましい。このＩＭ走行性能は、とりわけ、質量（ｍａｓｓ）、転がり抵抗、又は快適性されも含む。
【００７２】
膨張圧力がサービス圧力に比べて著しく低減したとき、さらにはゼロのとき（これは以後「ランフラット」モードと称する）、タイヤは、所与の速度で所与の距離を走破することを可能にしなければならない。この性能は、「ＥＭ（ｅｘｔｅｎｄｅｄ  ｍｏｂｉｌｉｔｙ）」（延長移動）走行性能と称され、法令により又は自動車製造者により、生産者がそのタイヤをランフラットタイヤとして広告することを許容するために要求される。この性能は、カーカス補強体の補強要素の耐久性に大いに依存し、その耐久性は、本発明による補強要素を用いると十分である。
【００７３】
詳細には、補強要素は、低変形（正常走行モード）において比較的低いモジュラス、この例では、ＩＭ走行性能に適合していることが証明されているポリエステル・ストランドのモジュラスを有する。補強要素は、高変形（ランフラットモード）において比較的高いモジュラス、この例では、それ自体でＥＭ走行性能を提供するのに十分であることが証明されている芳香族ポリアミド又は芳香族コポリアミドストランドのモジュラスを有する。
【００７４】
本発明は、単に非限定的な例として、図面を参照して与えられる、以下の説明に照らしてより良く理解されるであろう。
【図面の簡単な説明】
【００７５】
【図１】本発明の第１の態様によるタイヤの半径方向断面図である。
【図２】図１のタイヤのカーカス・プライを得るために用いることができる複合体を示す。
【図３ａ】図２の複合体のＩＩＩ−ＩＩＩ’の断面図を示す。
【図３ｂ】従来技術の複合体の、図３ａと同様の図である。
【図４】図１のタイヤ及び図２の複合体の補強要素の詳細図を示す。
【図５】本発明による補強要素の拡大断面図である。
【図６】本発明の第２の実施形態によるタイヤの図１と同様の図である。
【図７】本発明の第３の実施形態によるタイヤの図１と同様の図である。
【発明を実施するための形態】
【００７６】
「半径（方向）／ラジアル（ｒａｄｉａｌ）」という用語を用いるとき、当業者によるこの語のいくつかの異なる用法の間を区別すべきである。第一に、この表現はタイヤの半径を指す。この意味で、点Ａがタイヤの回転軸に対して点Ｂより近くにある場合、点Ａは点Ｂの「半径方向内側」である（又は点Ｂの「半径方向内側にある」）と言われる。逆に、点Ｃがタイヤの回転軸から点Ｄより遠くにある場合、点Ｃは点Ｄの「半径方向外側」である（又は「又は半径方向外側にある」）と言われる。「半径方向内方（又は外方）」に進むとは、より小さい（又はより大きい）半径に向かって進むことを意味する。半径方向距離が論じられるときにもこの意味の語が適用される。
【００７７】
「半径方向横断面」又は「半径方向断面」は、本明細書では、タイヤの回転軸を含む平面内の横断面又は断面を意味する。
【００７８】
タイヤの「正中円周面」Ｍは、タイヤの回転軸に対して垂直であるとともに各ビードの環状補強構造から等距離に位置する平面である。
【００７９】
既に上で説明したように、タイヤの「正中正接面」Ｔは、「正中円周面」Ｍに対して垂直であるとともに、トレッドの外面を通る第１の正接面Ｔ１及びタイヤの半径方向内端部を通る第２の正接面Ｔ２から半径方向に等距離な平面である。
【００８０】
「軸」方向は、タイヤの回転軸に対して平行な方向である。
【００８１】
「円周」方向は、タイヤの半径及び軸方向の双方に対して垂直な方向である。
【００８２】
既に上で説明したように、Ｆは、正中正接面で測定されたタイヤのサイドウォールの平均厚さであり、すなわち正中正接面のタイヤの外壁と内壁との間で測定された距離である。この厚さは、タイヤ上で円周方向に均一に配分された５つの断面上で測定した５つの値に対して計算されることから、平均厚さである。
【００８３】
本出願において、特段の指示のない限り、「ａからｂまで」という表現で表される値の範囲は、いずれも終点「ａ」から終点「ｂ」までに及ぶ値の範囲を意味し、すなわち厳密に終点「ａ」及び「ｂ」を含む。
【００８４】
「本発明の第１の実施形態によるタイヤ」
通常のそれぞれタイヤの軸方向（Ｘ）、半径方向（Ｙ）及び円周方向（Ｚ）に対応する座標系Ｘ、Ｙ、Ｚが、図中に描かれている。
【００８５】
図１は、全般的な符号１０で示される本発明の第１の実施形態によるタイヤの、半径方向断面を模式的に示す。タイヤ１０は、軸方向Ｘに実質的に平行な軸の周りでの回転を実質的に示す。タイヤ１０は、ここでは乗用車用であることが意図されている。タイヤ１０は、３０から５５まで、好ましくは３０から５０までの範囲のアスペクト比を有する。この具体的な例では、タイヤは、サイズ２４５／４０  Ｒ１８のものであり、したがって４０に等しいアスペクト比を有する。第１の実施形態によるタイヤ１０は、ランフラットとして設計されたものではない。
【００８６】
タイヤ１０は、クラウン補強体１４を含むクラウン１２を含み、クラウン補強体１４は、ワーキング補強要素の２つのワーキング・プライ１６、１８を含むワーキング補強体１５と、フープ補強要素のフーピング・プライ１９を含むフープ補強体１７とを含む。クラウン補強体１４は、クラウン補強体１４の半径方向外側に配置されたトレッド２０を載置している。この事例では、フープ補強体１７、この事例ではフーピング・プライ１９は、ワーキング補強体１５とトレッド２０との間に半径方向に挟まれている。
【００８７】
タイヤはまた、クラウン１２を半径方向内方に延長する２つのサイドウォール２２も含む。タイヤ１０は、サイドウォール２２の半径方向内側に２つのビード２４をさらに含み、ビード２４の各々は、環状補強構造２６、この例ではビードワイヤ２８を含み、これにはビード頂点充填ゴム３０の塊が載置されており、タイヤ１０は、半径方向カーカス補強体３２も含む。
【００８８】
カーカス補強体３２は、いくつかの補強要素を含む少なくとも１つのカーカス・プライを含み、プライは、ビードワイヤ２８を取り巻くターンアップによってビード２４の各々に固定され、各ビード２４内で、ビードからサイドウォールを通ってクラウン１２に向かう主ストランド３８と、ターンアップ・ストランド４０とを形成するようになっており、ターンアップ・ストランド４０の半径方向外端部４２は、環状補強構造２６の半径方向外側にある。カーカス補強体３２は、このようにしてビード２４からサイドウォール２２を通ってクラウン１２の中まで延びている。カーカス補強体３２は、クラウン補強体１４及びフープ補強体１７の半径方向内側に配置される。カーカス補強体３２は、単一のカーカス・プライ３４を含む。
【００８９】
タイヤ１０はまた、サイドウォール２２の軸方向内側かつクラウン補強体１４の半径方向内側に位置するとともに２つのビード２４間に延びる、好ましくはブチル製の、気密内側ライナ４３も含む。
【００９０】
正中正接面Ｔで測定したタイヤ１０の各サイドウォール２２の平均厚さＦは、１０ｍｍ未満である。この特定の例において、平均厚さＦは、ここでは５ｍｍに等しい。
【００９１】
各ワーキング・プライ１６、１８、フーピング・プライ１９及びカーカス・プライ３４は、対応するプライの補強要素が埋設されたポリマー組成物を含む。ワーキング・プライ１６、１８、フーピング・プライ１９及びカーカス・プライ３４の各ポリマー組成物、ここではエラストマー組成物は、補強要素のスキミング用の従来の組成物から作られ、この組成物は、従来、ジエンエラストマー、例えば天然ゴムと、補強用フィラー、例えばカーボンブラック及び／又はシリカと、架橋系、例えば加硫系とを含み、加硫系は、好ましくは硫黄と、ステアリン酸と、酸化亜鉛と、場合によっては加硫促進剤及び／又は遅延剤及び／又は種々の添加剤とを含む。
【００９２】
「本発明による複合体」
カーカス・プライ３４を得るための複合体を、ここで図２、図３ａ及び図４を参照して説明する。
【００９３】
複合体は、いくつかの補強要素を含む。補強要素は、カーカス・プライの補強要素が延びる全体方向Ｇに対して実質的に垂直な主方向Ｄに、横並びに互いに平行に配置され、全体方向Ｇは、ひとたびカーカス・プライ３４を形成する複合体がタイヤ１０内に入ると、タイヤ１０の円周方向Ｚに対して８０°から９０°までの範囲の角度を成す。この具体的な例において、全体方向Ｇは、ひとたびカーカス・プライ３４を形成する複合体がタイヤ１０内に入ると、タイヤ１０の円周方向Ｚに対して実質的に９０°に等しい角度を成す。
【００９４】
補強要素４５及び対応する組立体４９を以下で説明する。補強要素４５に対応する複合体３６も説明する。
【００９５】
補強要素のストランドの性質
図４に模式的に示すように、補強要素４５は、芳香族ポリアミド又は芳香族コポリアミドで作られたマルチフィラメント・ストランド４６と、ポリエステルで作られたマルチフィラメント・ストランド４８とで構成された組立体４９を含み、２本のストランド４６、４８は、互いの周りにらせん状に巻き付けられている。補強要素４５は、撚り平衡化されている。説明の正確さのために、図５は、本発明による補強要素４５の横断面図であり、各ストランドのモノフィラメントを識別することができる。
【００９６】
選択された芳香族ポリアミドは、この例では、好ましくは、Ｔｅｉｊｉｎ社による商品名Ｔｗａｒｏｎ１０００として知られるパラアラミドである。ポリエステルは、Ｈｙｏｓｕｎｇ社又はＨａｉｌｉｄｅ社による商品名ＰＥＴ  ＨＭＬＳ（高モジュール低収縮（Ｈｉｇｈ  Ｍｏｄｕｌｅ  Ｌｏｗ  Ｓｈｒｉｎｋａｇｅ））として知られるポリエチレンテレフタレート（ＰＥＴ）である。
【００９７】
図示していない特定の実施形態において、補強要素４５は、組立体４９に加えて、組立体４９を被覆する接着剤組成物の層を含む。
【００９８】
補強要素の番手
芳香族ポリアミド又は芳香族コポリアミド製のマルチフィラメント・ストランド４６の番手は、１４０から２１０テックス、好ましくは１５０から１９０テックス、より好ましくは１６０から１８０テックスの範囲である。
【００９９】
補強要素４５において、ストランド４６の番手は、１６７テックスに等しい。
【０１００】
ポリエステル製のマルチフィラメント・ストランド４８の番手は、１００から２１０テックス、好ましくは１２０から１９０テックス、より好ましくは１３０から１８０テックス、さらにより好ましくは１６０から１８０テックスの範囲である。
【０１０１】
補強要素４５において、ストランド４８の番手は、１６７テックスに等しい。
【０１０２】
補強要素の撚り
補強要素４５において、補強要素の撚りは、２７５から３６５撚り毎メートル、好ましくは２７５から３５０撚り毎メートル、より好ましくは３００から３３０撚り毎メートルの範囲である。この具体的な例において、補強要素４５の撚りは、３１５撚り毎メートルに等しい。
【０１０３】
補強要素の初期及び最終モジュラス
各補強要素４５の初期引張りモジュラスは、５．０から１０．５ｃＮ／テックスの範囲である。
【０１０４】
補強要素４５において、補強要素の初期引張りモジュラスは、有利には５．７から８．５ｃＮ／テックス、好ましくは６．２から７．８ｃＮ／テックス、より好ましくは６．８から７．５ｃＮ／テックスの範囲である。この特定の例において、補強要素４５の初期モジュラスは、７．２ｃＮ／テックスに等しい。
【０１０５】
補強要素４５の最終引張りモジュラスは、１４．０から２１．５ｃＮ／テックスの範囲である。
【０１０６】
補強要素４５において、補強要素の最終引張りモジュラスは、有利には１５．０から１９．０ｃＮ／テックス、好ましくは１５．８から１８．５ｃＮ／テックス、より好ましくは１６．６から１７．９ｃＮ／テックスの範囲である。この具体的な例において、補強要素４５の最終モジュラスは、１６．９ｃＮ／テックスに等しい。
【０１０７】
初期モジュラスに対する最終モジュラスの比は、２．１０から２．７５の範囲である。
【０１０８】
補強要素４５において、初期モジュラスに対する最終モジュラスの比は、有利には２．１５から２．４５、好ましくは２．２０から２．４０、より好ましくは２．２５から２．４０の範囲である。この具体な例において、補強要素４５の初期モジュラスに対する最終モジュラスの比は、２．３４に等しい。
【０１０９】
補強要素の撚り係数
補強要素４５の撚り係数Ｋは、５．５から６．５までの範囲である。
【０１１０】
好ましくは、補強要素４５において、撚り係数Ｋは、区間］５．５；６．５］（これは要するに値５．５を除外することを意味する）に属し、好ましくは５．６から６．１まで、さらにより好ましくは５．９から６．１までである。この具体的な事例において、補強要素４５の撚り係数Ｋは、６．０に等しい。
【０１１１】
複合体の幾何学的特性
図３ａに戻ると、複合体３６は、厚さＥを有し、補強要素４５は直径ｄを有する。直径ｄは、補強要素が内接することができる理論的な円の直径に対応する。図３ａにおいて、各ストランドは、説明を簡単にするために、あえて模式的に描かれている。図５は、補強要素４５を実際に見えるように示す。
【０１１２】
補強要素４５の直径は、０．９５ｍｍ以下、好ましくは０．８０ｍｍ以下、より好ましくは０．７０ｍｍ以下である。補強要素４５は、直径ｄ＝０．６７ｍｍを有する。
【０１１３】
複合体３６の厚さＥは、１．４５ｍｍ以下、好ましくは１．３０ｍｍ以下、より好ましくは１．２０ｍｍ以下である。補強要素４５は、厚さＥ＝１．１０ｍｍを有する。
【０１１４】
それゆえ、比ｄ／Ｅは、厳密に０．６５未満、好ましくは０．６２以下である。補強要素４５は、比ｄ／Ｅ＝０．６１を有する。
【０１１５】
複合体３６における補強要素４５の密度は、各複合体３６の１デシメートル当たり９０から１３０補強要素、好ましくは複合体３６の１デシメートル当たり１００から１２５補強要素、より好ましくは複合体３６の１デシメートル当たり１０５から１２０補強要素の範囲である。複合体３６について、補強要素４５の密度は、複合体３６の１デシメートル当たり１１０補強要素に等しい。
【０１１６】
図３ａは、２つの隣接する補強要素４５の２つの類似の点を隔てる距離であるピッチＰを示す。ピッチＰは、一般に、補強要素が複合体内に敷設される敷設ピッチのことを指す。ピッチＰと、複合体１デシメートル当たりの補強要素の密度とは、複合体１デシメートル当たりの補強要素の密度が１００／Ｐに等しくなるようになっている。
【０１１７】
上述の補強要素の密度及び厚さは、前に説明したように、補強要素４５の密度及び複合体３６の厚さＥである。タイヤ１０において、カーカス・プライ３４は、未硬化タイヤを成形することによって複合体３６から得られるので、補強要素の密度及びカーカス・プライ３４の厚さは、複合体のそれらとは異なり、タイヤの回転軸からのその距離に従って変化する。これらの変動は、特にタイヤの未硬化形態の形状要因及びまたその幾何学的形状に依存する。当業者は、特にタイヤの未硬化形態の形状要因及びその幾何学的形状に基づいて、対応する複合体の特性を決定することができる。
【０１１８】
「補強要素の製造方法」
上述のように、補強要素４５は、撚り平衡化されており、これは要するに、２本のマルチフィラメント・ストランドが実質的に同じ撚りで巻き付けられ、各マルチフィラメント・ストランド内のモノフィラメントの撚りが実質的にゼロであることを意味する。第１のステップにおいて、モノフィラメントの各紡績糸（より適切には「ヤーン」と称される）が最初にそれ自体個別に３１５撚り毎メートルに等しい初期撚りで、所与の方向、この例ではＺ方向に撚糸され、ストランド又はオーバーツイスト（より適切には「ストランド」と称される）を形成する。次いで、第２のステップの間に、２本のストランドが次に３１５撚り毎メートルに等しい最終撚りでＳ方向に一緒に撚り合わされて、補強要素の組立体（より適切には「コード」と称される）が得られる。
【０１１９】
後のステップにおいて、各組立体は、接着剤組成物、例えばＲＦＬ（レソルシノール−ホルムアルデヒド−ラテックス）タイプの接着剤組成物で被覆され、接着剤組成物を少なくとも部分的に架橋するために熱処理ステップに供される。
【０１２０】
「本発明による複合体の製造方法」
複合体３６は、いくつかの補強要素４５をエラストマー組成物に、例えばスキミングにより埋設することによって製造される。このような当業者に周知のスキミングステップの間に、補強要素が前進し、スキムと称されるエラストマー組成物で作られた２つのストップが、補強要素の各側に１つずつ導入され、補強要素が２つのスキムの間に挟まれるようになっている。補強要素は、このようにしてエラストマー組成物の中に埋設される。
【０１２１】
「本発明によるタイヤの製造方法」
タイヤの製造方法は、当業者が従来用いている方法である。この方法の工程の間に、既に上で説明したように、タイヤ１０のカーカス・プライ３４を形成することを意図した本発明による複合体を含む種々のプライ及び複合体が、最初の一連のタイヤ構築ステップ中に連続的に敷設される。このようにして得られた未硬化物は、次いで成形される。次に、タイヤ１０のクラウン１２を形成することを意図した他のプライ及び複合体が敷設される。最後に、このようにして得られた未硬化物は、タイヤ１０を得るために加硫される。
【０１２２】
「本発明の第２の実施形態によるタイヤ」
図６は、本発明の第２の実施形態によるタイヤを示す。
第１の実施形態の要素と同様の要素は、同一の符号で示す。
【０１２３】
第１の実施形態によるタイヤ１０とは異なり、第２の実施形態によるタイヤ１０は、５５以上、好ましくは５５から７５までの範囲のアスペクト比を有する。この具体的な例において、タイヤはサイズ２０５／５５  Ｒ１６のものであり、したがってアスペクト比は５５に等しい。
【０１２４】
「本発明の第３の実施形態によるタイヤ」
図７は、本発明の第３の実施形態によるタイヤを示す。第１の実施形態の要素と同様の要素は、同一の符号で示す。
【０１２５】
第１の実施形態によるタイヤ１０とは異なり、第３の実施形態によるタイヤ１０は、ランフラットとして設計されたタイヤである。そのため、タイヤは、ランフラット状況の間、車両の重量の一部に対応する荷重に耐えるように、すなわち大気圧に実質的に等しい圧力を有するように構成される。
【０１２６】
第３の実施形態によるタイヤ１０は、クラウン１２を半径方向内方に延長する２つの自己支持型サイドウォール２２を含む。この目的で、タイヤ１０は、カーカス補強体３２の軸方向内側かつ気密内側ライナ４３の軸方向外側に、２つのサイドウォール・インサート５０を含む。このように、サイドウォール・インサート５０は、軸方向でカーカス補強体３２と気密内側ライナ４３との間に配置される。
【０１２７】
その特徴的な三日月形の半径方向断面を有するこれらのインサート５０は、サイドウォール２２を補強することを意図する。各インサート５０は、特定のエラストマー組成物から作られる。特許文献２は、このようなインサートを形成するために用いることができる特定のエラストマー組成物のいくつかの例を与える。各サイドウォール・インサート５０は、ランフラット状態の間、車両の重量の一部に対応する荷重に耐えることに寄与することが可能である。
【０１２８】
タイヤの第１の実施形態とは異なり、各サイドウォール２２は、正中正接面で測定して１０ｍｍ以上の平均厚さＦを有する。この具体的な例において、平均厚さＦは、ここでは１７ｍｍに等しい。
【０１２９】
「比較試験及び測定」
比較例として、図３ｂは、従来技術のタイヤの、全般的な符号ＮＴで示される従来技術の複合体を示す。複合体ＮＴは、補強要素ＥＴを含み、各補強要素ＥＴは、ポリエステル製の２本のマルチフィラメント・ストランドで構成された組立体を含み、２本のマルチフィラメント・ストランドは、互いに組み立てられ、２７０撚り毎メートルの撚りで互いのまわりにらせん状に巻き付けられている。各補強要素ＥＴは、撚り平衡化されている。補強要素ＥＴの各マルチフィラメント・ストランドは、３３４テックスに等しい番手を有する。
【０１３０】
対照補強要素ＥＴ’を含む対照複合体ＮＴ’も使用され、各補強要素ＥＴ’は、芳香族ポリアミド又は芳香族コポリアミド製のマルチフィラメント・ストランドとポリエステル製のマルチフィラメント・ストランドとで構成され、これらのマルチフィラメント・ストランドは、互いに組み立てられ、２９０撚り毎メートルの撚りで互いのまわりにらせん状に巻き付けられている。各補強要素ＥＴ’は、撚り平衡化されている。芳香族ポリアミド又は芳香族コポリアミド、この事例では補強要素４５のものと同一のパラアミドのマルチフィラメント・ストランドは、１６７テックスに等しい番手を有する。ポリエステル、この事例では補強要素４５のものと同一のＰＥＴのマルチフィラメント・ストランドは、１４４テックスに等しい番手を有する。
【０１３１】
補強要素間の比較
表１に、本発明によるタイヤ１０の補強要素４５、対照補強要素ＥＴ’及び従来技術の補強要素ＥＴの特性をまとめる。破断力測定値は、ＩＳＯ６８９２規格（１９８４年）に準拠した引張試験下で取得される。
【表１】
2019533093.tif 000003
【０１３２】
補強要素４５は、従来技術の補強要素ＥＴよりも有意に高い初期及び最終モジュラス値を有することに注目されたい。
【０１３３】
補強要素４５の破断力値は、ロードハザードに効果的に対処するのに十分なほど高い。補強要素４５の破断力は、対照補強要素ＥＴ’の破断力を上回り、補強要素ＥＴの破断力とほぼ同じであることが注目される。
【０１３４】
複合体の比較
補強要素４５を含む本発明による複合体３６を、対照補強要素ＥＴ’を含む対照複合体ＮＴ’及び補強要素ＥＴを含む従来技術の複合体ＮＴと比較した。これらの複合体の幾何学的性質を下記の表２において照合する。
【表２】
2019533093.tif 000004
【０１３５】
従来技術の補強要素ＥＴは、本発明による複合体の補強要素４５の直径よりも非常に大きい直径ｄを有することに注目されたい。本発明による複合体３６は、複合体ＮＴよりもはるかに薄く、複合体ＮＴ’よりも薄い。複合体３６の比ｄ／Ｅは、従来技術の複合体の比ｄ／Ｅよりも小さく、それは複合体３６の重さがより軽いことを意味する。
【０１３６】
より軽量であることに加えて、複合体３６は、複合体ＮＴ及び複合体ＮＴ’よりも有意に高い破断力を有することが注目される。
【０１３７】
補強要素の破断力
表３は、１６７テックスに等しい番手を有するアラミド（Ｔｅｉｊｉｎ社によるＴｗａｒｏｎ  １０００）製のマルチフィラメント・ストランドと、１４４テックスに等しい番手を有するＰＥＴ（Ｈｙｏｓｕｎｇ社によるＰＥＴ  ＨＭＬＳ）製のマルチフィラメント・ストランドとを含み、２つのストランドが互いにらせん状に巻き付き、各補強要素が撚り平衡化されている、補強要素の破断力を示す。撚りは、撚り係数Ｋが３．７から７．０まで変化するように変化させた。破断力測定値は、ＩＳＯ６８９２規格（１９８４年）に準拠した引張試験下で取得する。
【表３】
2019533093.tif 000005
【０１３８】
表４は、１６７テックスに等しい番手を有するアラミド（Ｔｅｉｊｉｎ社によるＴｗａｒｏｎ  １０００）製のマルチフィラメント・ストランドと、１６７テックスに等しい番手を有するＰＥＴ（Ｈａｉｌｉｄｅ社によるＰＥＴ  ＨＭＬＳ）製のマルチフィラメント・ストランドとを含み、２つのストランドが互いにらせん状に巻き付き、各補強要素が撚り平衡化されている補強要素の破断力を示す。撚りは、撚り係数Ｋが４．６から７．０まで変化するように変化させた。破断力測定値は、ＩＳＯ６８９２規格（１９８４年）に準拠した引張試験下で取得する。
【表４】
2019533093.tif 000006
【０１３９】
表３及び表４は、所与の番手に対して、５．５から６．５までの範囲の撚り係数Ｋの区間内で、各補強要素の破断力が実質的に一定であることを示す。それゆえ、上述のように、選択された撚り係数区間内で、タイヤ設計者は、補強要素の他の特性、特に撚りを、そのタイヤが意図する１つ又は複数の用途に合うように、特に後述のように耐久性を変更するために適合させることができる。
【０１４０】
補強要素の耐久性
補強要素４５の耐久性を、他のアラミド／ＰＥＴ補強要素Ｉ、ＩＩ、ＩＩＩ及びＥＴ’の耐久性と比較した。補強要素ＩＩ及び４５は、本発明によるものである。補強要素Ｉ、ＩＩＩ及びＥＴ’は、本発明によるものではない。耐久性を評価するために、補強要素をエラストマー組成物に埋設して厚さが３０ｍｍに等しいストリップの形態の試験片を形成し、これを円筒形のバーの周りでサイクルさせた。１９０，０００サイクル後、各補強要素の最終破断力を測定した。１９０，０００サイクル後の破断力における損失に対応するドロップオフを％として計算した。ドロップオフが高いほど、耐久性が低い。試験の結果及び試験された補強要素の特性を下記の表５において照合する。
【表５】
2019533093.tif 000007
【０１４１】
補強要素ＩＩ及び４５についての結果は、所与のストランド番手に対して、５．５から６．５までの範囲の撚り係数Ｋの区間内で、耐久性を、タイヤの所望の用途に従って、例えば撚りを変えることによって変更することができることを示す。それゆえ、タイヤ設計者は、タイヤが意図する特定の用途、例えばスポーツ用途に応じて撚りを増大することによって耐久性を変更することができ、あるいは、より低い撚りを選択することによって今日の大部分のタイヤ用途に適合した耐久性を選択することができる。
【０１４２】
これらの結果は、補強要素４５が、比較的高い初期破断力と、はるかに高い撚り係数を有する補強要素ＩＩＩの耐久性に近い耐久性との両方を兼ね備えることを示す。さらに、５．５から６．５までの範囲の撚り係数Ｋの区間において、初期破断力は、この区間よりも高い撚り係数を有する補強要素ＩＩＩの初期破断力よりはるかに高い。
【０１４３】
タイヤの比較
本発明によるタイヤ１０を、複合体ＮＴから得られるカーカス・プライを含む従来技術のタイヤＰＴに対して比較した。
【０１４４】
タイヤ１０及びＰＴの質量を、試験されるタイヤを秤量することによって比較した。この試験の結果を下記の表６において照合する。
【表６】
2019533093.tif 000008
【０１４５】
このように、タイヤ１０は、従来技術のタイヤＰＴと比べて質量が低いことを示すことが注目される。
【０１４６】
本発明は、上述の実施形態に限定されない。
【０１４７】
上述していない実施形態において、タイヤは、６０から７０までの範囲のアスペクト比を有し得る。
【０１４８】
上記で説明した又は想定される種々の実施形態及び代替的形態の特性を組み合わせることも、それらの特性が互いに両立できる条件で可能である。
【符号の説明】
【０１４９】
１０：タイヤ
１２：クラウン
１４：クラウン補強体
１５：ワーキング補強体
１６、１８：ワーキング・プライ
１７：フープ補強体
１９：フーピング・プライ
２０：トレッド
２２：サイドウォール
２４：ビード
２８：ビードワイヤ
３２：カーカス補強体
３４：カーカス・プライ
３６：エラストマー複合体
３８：主ストランド
４０：ターンアップ・ストランド
４３：気密内側ライナ
４５：補強要素
４６：芳香族ポリアミド又は芳香族コポリアミド製のマルチフィラメント・ストランド
４８：ポリエステル製のマルチフィラメント・ストランド
４９：組立体
５０：サイドウォール・インサート
【図１】
2019533093.tif 000009
【図２】
2019533093.tif 000010
【図３ａ】
2019533093.tif 000011
【図３ｂ】
2019533093.tif 000012
【図４】
2019533093.tif 000013
【図５】
2019533093.tif 000014
【図６】
2019533093.tif 000015
【図７】
2019533093.tif 000016
【国際調査報告】
2019533093.tif 000017
2019533093.tif 000018
2019533093.tif 000019
2019533093.tif 000020